FR 3049291 A1 20170929 FR 1652588 A 20160324 1 Elément composite auto-adhérent comprenant un copolymère à blocs La présente invention se rapporte à un élément composite comportant un ou plusieurs éléments filaires, le ou lesdits éléments filaires étant recouvert d'une gaine comprenant une composition comprenant un copolymère à blocs spécifique. Le gainage d'éléments métalliques ou textiles par des matières thermoplastiques tels que par exemple polyamide ou polyester est connu depuis fort longtemps, notamment afin de protéger ces renforts contre diverses agressions externes tels que la corrosion ou l'abrasion, ou encore en vue de rigidifier structurellement, solidariser entre eux divers ensembles de fils ou assemblages de fils tels que des câbles, et ainsi augmenter notamment leur résistance au flambage. Dans des domaines très divers, des pièces ou structures métalliques sont exposées à des agressions externes sur une très longue période, que ce soit des pièces métalliques exposées à l'air, à la surface de l'eau ou bien sous l'eau. Par exemple des câbles de suspension de pont sont exposés à de grandes différences de température. Dans ces domaines spécifiques, les structures métalliques ont une durée de vie longue et doivent présenter une résistance à la corrosion efficace et durable. Depuis de longues dates, il est recherché des moyens pour améliorer la résistance à la corrosion. Des voies différentes ont été exploitées pour résoudre ce problème technique. Des recherches ont été menées sur la structure des matériaux métalliques en eux-mêmes. Des traitements anti-corrosion, que le matériau a subi avant son installation ont également été développés, comme les traitements au chrome ou au phosphate. Une dernière approche consiste en l'application sur la pièce métallique d'un revêtement. 3049291 2 Par ailleurs, des éléments composites composés de fils et d'une gaine polymérique, ainsi que leur utilisation dans des articles en caoutchouc tels que des bandages pneumatiques, ont été décrits dans de nombreux documents brevets. 5 La demande de brevet EP 0 962 576 a décrit par exemple un renfort en acier ou en textile aramide gainé par une matière thermoplastique telle que polyester ou polyamide, en vue d'améliorer sa résistance à l'abrasion. La demande de brevet FR 2 601 293 a décrit le gainage d'un 10 câble métallique avec du polyamide pour l'utiliser comme tringle dans un bourrelet de bandage pneumatique, ce gainage permettant avantageusement d'adapter la forme de cette tringle à la structure et aux conditions de fonctionnement du bourrelet du bandage pneumatique qu'elle renforce. 15 Les documents brevet FR 2 576 247 ou US 4 754 794 ont également décrit des fils ou câbles métalliques doublement voire triplement gainés par deux, respectivement trois matières thermoplastiques différentes (e.g. polyamides) ayant des températures de fusion différentes, en vue d'une part de contrôler la distance entre 20 ces fils ou câbles, d'autre part de supprimer les risques d'usure par frottement ou de corrosion, pour les utiliser comme tringle dans un bourrelet de bandage pneumatique. Ces renforts ainsi gainés de matière polyester ou polyamide présentent, outre les avantages précités de résistance à la corrosion, de 25 résistance à l'abrasion et de rigidité structurelle, celui non négligeable de pouvoir être ensuite collés à des matrices de caoutchouc diénique en utilisant de simples colles textiles dites "RFL" (résorcinolformaldéhyde-latex) comportant au moins un élastomère diénique tel que du caoutchouc naturel, colles qui de manière connue confèrent une 30 adhésion satisfaisante entre des fibres textiles tels que fibres en polyester ou polyamide et un caoutchouc diénique. Ainsi, peuvent être utilisés avantageusement des renforts métalliques non revêtus de couches métalliques adhésives tels que laiton, ainsi que des matrices de caoutchouc environnantes dépourvues 3049291 3 de sels métalliques tels que sels de cobalt, nécessaires de manière connue au maintien des performances adhésives au cours du temps mais augmentant significativement d'une part le coût des matrices de caoutchouc elles-mêmes, d'autre part leur sensibilité à l'oxydation et 5 au vieillissement (voir par exemple demande WO 2005/113666). Toutefois, les colles RFL ci-dessus ne sont pas dépourvues d'inconvénient ; elles comportent en particulier comme substance de base le formaldéhyde (ou formol) qu'il est souhaitable de supprimer à terme des compositions adhésives, en raison de l'évolution récente de 10 la réglementation européenne sur ce type de produit. Ainsi, les concepteurs d'articles en caoutchouc diénique, notamment les manufacturiers de bandages pneumatiques ont pour objectif aujourd'hui de trouver de nouveaux systèmes adhésifs ou de nouveaux renforts pour produits renforcés qui permettent de pallier 15 tout ou partie des inconvénients précités. Les demanderesses ont découvert que des copolymères à blocs de structure particulière résolvaient le problème technique posé, c'est-à-dire permettaient de préparer des éléments composites susceptibles d'adhérer directement au caoutchouc, et préférentiellement, des 20 éléments composites dans lesquels le revêtement adhère à une pièce métallique de façon forte et durable et assure une résistance à la corrosion efficace et durable. Lesdits copolymères à blocs sont des copolymères thermoplastiques et ne sont pas des caoutchoucs. En d'autres termes, 25 le copolymère à bloc n'est pas réticulé et ne peut donc être un caoutchouc. Les demanderesses ont pu remarquer que ces copolymères, qui conduisaient à cette double performance - bonne adhésion vis-à-vis des pièces métalliques et bonnes propriétés anti-corrosion - présentaient 30 également une bonne capacité d'adhésion vis-à-vis d'autres pièces plastiques ou élastiques. La présente invention a donc pour objet un élément composite comportant un ou plusieurs éléments filaires, le ou lesdits éléments filaires étant recouverts, individuellement ou collectivement, d'une 3049291 4 gaine comprenant une composition de gainage, ladite composition de gainage comprenant un ou plusieurs copolymères à blocs comprenant : -au moins un bloc polyamide, -au moins un bloc polyoléfine, 5 -au moins un bloc alkylène, et présentant une viscosité à l'état fondu allant de 300 à 20 000 Pa.s, en particulier de 300 à 15 000 Pa.s mesurée à 230°C par rhéologie oscillatoire. L'invention ainsi que ses avantages seront aisément compris à 10 la lumière de la description et des exemples de réalisation qui suivent, ainsi que des figures relatives à ces exemples qui schématisent : en coupe transversale, un exemple d'un élément composite selon l'invention (Fig. 1) ; en coupe transversale, un autre exemple d'un élément 15 composite conforme à l'invention (Fig. 2) ; en coupe transversale, un autre exemple d'un élément composite conforme à l'invention (Fig. 3) ; en coupe transversale, un autre exemple d'un élément composite conforme à l'invention (Fig. 4) ; 20 en coupe radiale, un bandage pneumatique à armature de carcasse radiale conforme à l'invention, incorporant un élément composite selon l'invention (Fig. 5). Dans la présente description, sauf indication expresse différente, tous les pourcentages (%) indiqués sont des % en masse. 25 L'abréviation « pce » signifie parties en poids pour cent parties d'élastomère ou caoutchouc (du total des élastomères si plusieurs élastomères sont présents). D'autre part, tout intervalle de valeurs désigné par l'expression "entre a et b" ou « compris entre a et b » représente le domaine de 30 valeurs allant de a à b (c'est-à-dire bornes a et b inclues). De même, tout intervalle de valeurs désigné par l'expression "de a à b" signifie le domaine de valeurs allant de a jusqu'à b (c'est-à-dire incluant les bornes strictes a et b). Éléments filaires 3049291 5 Comme expliqué précédemment, l'élément composite selon l'invention comprend un ou plusieurs éléments filaires. Dans la présente demande, on entend de manière générale par élément filaire tout élément longiligne de grande longueur 5 relativement à sa section transversale, quelle que soit la forme de cette dernière, par exemple circulaire, oblongue, rectangulaire ou carrée, ou même plate, cet élément filaire pouvant être rectiligne comme non rectiligne, par exemple torsadé, ou ondulé. Lorsqu'il est de forme circulaire, son diamètre est de préférence inférieur à 5 mm, plus 10 préférentiellement compris dans un domaine de 0,1 à 2 mm. L'élément filaire peut prendre toute forme connue, il peut s'agir par exemple d'un monofilament élémentaire (ou fibrille) (par exemple et de préférence égal ou supérieur à 5 1.1m), d'un ruban élémentaire, d'un film, d'un assemblage unidirectionnel de 15 monofilaments tel qu'une fibre multifilamentaire (constituée d'une pluralité de filaments élémentaires (ou monofilaments ou fibrilles), linéaires ou torsadés, de faible diamètre, typiquement inférieur à 30 1.1m)), un retors textile formé de plusieurs fibres retordues ensemble, une tresse formée de plusieurs fibres ou monofilaments 20 tressés ensemble, un câble textile ou métallique formé de plusieurs fibres ou monofilaments câblés ou retordus ensemble. Dans la présente demande, on entend de manière générale par élément composite, un ou plusieurs éléments filaires recouvert(s) d'une gaine. 25 Selon un mode de réalisation préférentiel, l'élément composite peut donc se présenter sous la forme d'un seul élément filaire, recouvert dans sa gaine, pour constituer un élément filaire composite unitaire gainé. Selon un autre mode de réalisation préférentiel, l'élément 30 composite peut aussi se présenter sous la forme de plusieurs éléments filaires. Dans ce cas, les éléments filaires (monofilaments, rubans, films, fibres, retors, tresses ou câbles) peuvent être agencés selon un assemblage multidirectionnel (2D, 3D) de façon à former un non tissé, un tricot, un tissé, un feutre ou une nappe. Selon un premier sous- 3049291 6 mode de réalisation, chaque élément filaire est recouvert de sa gaine, puis les différents éléments filaires gainés sont agencés ensemble. Selon un second sous-mode de réalisation, les éléments filaires sont agencés ensemble, puis sont alors collectivement recouverts dans leur 5 gaine. Selon un mode de réalisation préférentiel, l'élément filaire est un élément filaire métallique comprenant au moins un monofilament métallique. Par métallique, on entend par définition un élément filaire dans 10 lequel chaque monofilament est constitué majoritairement (c'est-à-dire pour plus de 50% de sa masse) ou intégralement (pour 100% de sa masse) d'un matériau métallique. Chaque monofilament est préférentiellement en acier, plus préférentiellement en acier perlitique (ou ferrito-perlitique) au carbone désigné ci-après par "acier au 15 carbone", ou encore en acier inoxydable (par définition, acier comportant au moins 11% de chrome et au moins 50% de fer). Lorsqu'un acier au carbone est utilisé, sa teneur en carbone (% en poids d'acier) est de préférence comprise entre 0,5% et 0,9%. On utilise de préférence un acier du type steel cord à résistance normale 20 (dit "NT" pour " Normal Tensile ") ou à haute résistance (dit "HT" pour " High Tensile ") dont la résistance en traction (Rm) est de préférence supérieure à 2000 MPa, plus préférentiellement supérieure à 2500 MPa et inférieure à 3000 MPa (mesure effectuée en traction selon la norme ISO 6892 de 1984). L'acier peut être revêtu d'une 25 couche adhésive telle que du laiton ou du zinc. Selon un autre mode de réalisation préférentiel, l'élément filaire est un élément filaire textile, constitué d'une matière polymérique synthétique ou naturelle, voire d'une matière minérale. A titre d'exemples, on peut citer notamment les éléments filaires en 30 alcool polyvinylique (PVA), polyamide aliphatique (e.g. polyamides 4- 6, 6, 6-6, 11 ou 12), polyamide aromatique (ou "aramide"), polyamideimide, polyimide, polyester (e.g. PET, PEN), polyester aromatique, polyéthylène, polypropylène, polycétone, cellulose, rayonne, viscose, 3049291 7 polyphénylène benzobisoxazole (PBO), verre, carbone ou encore céramique. Plus particulièrement, lorsque l'élément filaire est constitué d'un monofilament ou comprend un assemblage de monofilament, ces 5 monofilaments peuvent être choisis parmi : - les monofilaments de nature minérale, - les monofilaments polymériques - ou les mélanges des monofilaments citées ci-haut. Comme monofilaments de nature minérale convenables pour 10 l'invention, on peut citer les monofilaments de carbone, ce qui inclut les monofilaments de nanotubes ou nanotubes de carbone (NTC), les nanomonofilaments de carbone ou les graphènes ; les monofilaments de silice comme les monofilaments de verre, notamment de type E, R ou S2 ; les monofilaments de bore ; les monofilaments céramiques, 15 notamment monofilaments de carbure de silicium, monofilaments de carbure de bore, monofilaments de carbonitrure de bore, monofilaments de nitrure de silicium, monofilaments de nitrure de bore, les monofilaments de basalte ; les monofilaments ou filaments à base de métaux et/ou de leurs alliages ; les monofilaments des oxydes 20 métalliques, notamment d'alumine (A1203) ; les monofilaments métallisés comme les monofilaments de verre métallisés et les monofilaments de carbone métallisés ou les mélanges des monofilaments précités. Plus particulièrement, ces monofilaments peuvent être choisis 25 comme suit : les monofilaments de nature minérale peuvent être choisies parmi : les monofilaments de carbone, les monofilaments de nanotubes de carbone, monofilaments de verre, notamment de type E, R ou S2, monofilaments 30 de bore, monofilaments céramiques, notamment monofilaments de carbure de silicium, monofilaments de carbure de bore, monofilaments de carbonitrure de bore, monofilaments de nitrure de silicium, monofilaments de nitrure de bore, monofilaments de basalte, monofilaments 3049291 8 à base de métaux et/ou leurs alliages, monofilaments à base d'oxydes métalliques comme A1203, les monofilaments métallisés comme les monofilaments de verre métallisés et les fibres de carbone métallisés ou les 5 mélanges des monofilaments précités, et les monofilaments de polymère ou polymériques sont choisis parmi : o les monofilaments de polymères thermodurcissables et plus particulièrement choisis parmi : les 10 polyesters insaturés, les résines époxy, les esters vinyliques, les résines phénoliques, les polyuréthanes, les cyanoacrylates et les polyimides, tels que les résines bis-maléimide, les aminoplastes résultant de la réaction d'une amine telle que la 15 mélamine avec un aldéhyde tel que le glyoxal ou le formaldéhyde o les monofilaments de polymères thermoplastiques et plus particulièrement choisis parmi : le polyéthylène téréphtalate (PET), le polybutylène 20 téréphtalate (PBT), les polyoléfines haute densité telles que le polyéthylène (PET), le polypropylène (PP) et les copolymères PET/PP, PVOH (polyvinyl alcool) o les monofilaments de polyamides répondant à l'une 25 des formules : 6, 11, 12, 6.10, 6.12, 6.6, 4.6, o les monofilaments d'aramides (comme le Kevlar®) et polyamides aromatiques tels que ceux répondant à l'une des formules : PPD.T, MPD.I, PAA et PPA, avec PPD et MPD étant respectivement la p- et m- 30 phénylène diamine, PAA étant les polyarylamides et PPA étant les polyphtalamides, o les monofilaments de copolymères blocs de polyamide tel que le polyamide/polyéther, les monofilaments de polyaryléthers cétones (PAEK) 3049291 9 telles que la polyétheréther cétone (PEEK), la polyéthercétone cétone (PEKK), la polyéthercétoneéthercétone cétone (PEKEKK). Les monofilaments préférés sont choisis parmi les 5 monofilaments de carbone, y compris métallisées, monofilaments de verre, y compris métallisés de type E, R, S2, fibres d'aramides (comme le Kevlar®) ou de polyamides aromatiques, les fibres de polyaryléthers cétones (PAEK), telle que la polyétheréther cétone (PEEK), monofilaments de la polyéthercétone cétone (PEKK), monofilaments 10 de la polyéthercétoneéthercétone cétone (PEKEKK) ou leurs mélanges. Les monofilaments plus particulièrement préférés sont choisis parmi : monofilaments de verre, monofilaments de carbone, de céramique et monofilaments d'aramides (comme le Kevlar®) ou leurs mélanges. Ces monofilaments ont une section circulaire. 15 Copolymère à blocs Comme expliqué précédemment, le ou les éléments filaires sont recouverts d'une gaine. Selon l'invention, la gaine comprend une composition de gainage, 20 ladite composition de gainage comprenant un ou plusieurs copolymères à blocs. Le copolymère à blocs utile selon la présente invention comporte : -au moins un bloc polyamide, 25 -au moins un bloc polyoléfine, -au moins un bloc alkylène, et présentant une viscosité à l'état fondu allant de 300 à 20 000 Pa.s, en particulier de 300 à 15 000 Pa.s mesurée à 230°C par rhéologie oscillatoire. 30 La structure de ces blocs est décrite ci-dessous. Bloc polyamide Les copolymères à blocs utile selon l'invention comportent dans leur structure au moins un bloc polyamide. La nomenclature utilisée pour définir les polyamides est décrite 3049291 10 dans la norme ISO 1874-1:1992 "Plastiques -- Matériaux polyamides (PA) pour moulage et extrusion -- Partie 1: Désignation", notamment en page 3 (tableaux 1 et 2) et est bien connue de l'homme du métier. Le bloc polyamide peut avoir une structure homopolyamide ou 5 copolyamide. Par homopolyamide, au sens de la présente invention, on entend un polyamide, qui n'est constitué que de la répétition d'une unique unité. Par copolyamide, au sens de la présente invention, on entend 10 un polyamide, qui est constitué de la répétition d'au moins deux unités de structure chimique différente. Ce copolyamide peut présenter une structure aléatoire, alternée ou à blocs. Le bloc polyamide peut comprendre une ou plusieurs unités de structure choisie parmi les amino-acides, les lactames et les unités 15 (diamine).(diacide). Lorsque le polyamide comporte un aminoacide dans sa structure, il peut être choisi parmi l'acide 9-aminononanoïque (A=9), l'acide 10-aminodécanoïque (A=10), l'acide 10-aminoundécanoïque (A=11), l'acide 12-aminododécanoïque (A=12) et l'acide 11- 20 aminoundécanoïque (A=11) ainsi que ses dérivés, notamment l'acide N-heptyl-11-aminoundécanoïque, A désignant le nombre d'atomes de carbone dans le motif. Lorsque le polyamide comporte un lactame, il peut être choisi parmi la pyrrolidinone, la 2-pipéridinone, le caprolactame, 25 l'énantholactame, le caprylolactame, le pelargolactame, le décanolactame, l'undecanolactame, et le lauryllactame (A=12). Lorsque le polyamide comporte est un motif répondant à la formule (diamine en Ca).(diacide en Cb) Ca et Cb désignant le nombre d'atomes de carbone respectivement dans la diamine et le diacide, le 30 motif (diamine en Ca) est choisi parmi les diamines aliphatiques, linéaires ou ramifiés, les diamines cycloaliphatiques et les diamines alkylaromatiques. Lorsque la diamine est aliphatique et linéaire, de formule H2N(CH2)a-NH2, le monomère (diamine en Ca) est préférentiellement 3049291 11 choisi parmi la butanediamine (a=4), la pentanediamine (a=5), l'hexanediamine (a=6), l'heptanediamine (a=7), l'octanediamine (a=8), la nonanediamine (a=9), la décanediamine (a=10), l'undécanediamine (a=11), la dodécanediamine (a=12), la tridécanediamine (a=13), la 5 tetradécanediamine (a=14), l'hexadécanediamine (a=16), l'octadécanediamine (a=18), l'octadécènediamine (a=18), l'eicosanediamine (a=20), la docosanediamine (a=22) et les diamines obtenues à partir d'acides gras. Lorsque la diamine est aliphatique et ramifiée, elle peut 10 comporter un ou plusieurs substituants méthyle ou éthyle sur la chaîne principale. Par exemple, le monomère (diamine en Ca) peut avantageusement être choisi parmi la 2,2,4-trimethy1-1,6- hexanediamine, la 2,4,4-trimethyl-1,6-hexanediamine, le 1,3- diaminopentane, la 2-methyl-1,5-pentanediamine, la 2-methy1-1,8- 15 octanediamine. Lorsque le monomère (diamine en Ca) est cycloaliphatique, il est choisi parmi la bis(3,5-dialkyl-4-aminocyclohexyl)methane, la bis(3,5-dialky1-4-aminocyclohexyl)ethane, la bis(3,5-dialky1-4- aminocyclo-hexyl)propane, la bis(3,5-dialky1-4-aminocyclo- 20 hexyl)butane, la bis-(3-méthyl-4-aminocyclohexyl)-méthane (BMACM ou MACM), la p-bis(aminocyclohexyl)-methane (PACM) et l'isopropylidenedi(cyclohexylamine) (PACP), 1 ' isophoronediamine (a=10), la pipérazine (a=4), l'amino-éthylpipérazine. Il peut également comporter les squelettes carbonés suivants : norbornyl méthane, 25 cyclohexylméthane, di cyclohexylpropane, di(méthylcyclohexyl), di(methylcyclohexyl) propane. Une liste non-exhaustive de ces diamines cycloaliphatiques est donnée dans la publication "Cycloaliphatic Amines" (Encyclopaedia of Chemical Technology, Kirk-Othmer, 4th Edition (1992), pp. 386-405). 30 Lorsque le monomère (diamine en Ca) est alkylaromatique, il est choisi parmi la 1,3-xylylène diamine et la 1,4-xylylène diamine. Le motif (diacide en Cb) est choisi parmi les diacides aliphatiques, linéaires ou ramifiés, les diacides cycloaliphatiques et les diacides aromatiques. 3049291 12 Lorsque le monomère (diacide en Cb) est aliphatique et linéaire, il est choisi parmi l'acide succinique (b=4), l'acide pentanedioïque (b=5), l'acide adipique (b=6), l'acide heptanedioïque (b=7), l'acide octanedioïque (b=8), l'acide azélaïque (b=9), l'acide 5 sébacique (b=10), l'acide undécanedioïque (b=11), l'acide dodécanedioïque (b=12), l'acide brassylique (b=13), l'acide tetradécanedioïque (b=14), l'acide hexadécanedioïque (b=16), l'acide octadécanedioïque (b=18), l'acide octadécènedioïque (b=18), l'acide eicosanedioïque (b=20), l'acide docosanedioïque (b=22) et les dimères 10 d'acides gras contenant 36 carbones. Les dimères d'acides gras mentionnés ci-dessus sont des acides gras dimérisés obtenus par oligomérisation ou polymérisation d'acides gras monobasiques insaturés à longue chaîne hydrocarbonée (tels que l'acide linoléïque et l'acide oléïque), comme décrit notamment dans le 15 document EP 0 471 566. Lorsque le diacide est cycloaliphatique, il peut comporter les squelettes carbonés suivants : norbornyl méthane, cyclohexylméthane, dicyclohexylméthane, dicyclohexylpropane, di(méthylcyclohexyl), di(methylcyclohexyl)propane. 20 Lorsque le diacide est aromatique, il est choisi parmi l'acide téréphtalique (noté T), isophtalique (noté I) et les diacides naphtaléniques. De préférence, le bloc polyamide est aliphatique. Plus particulièrement, le bloc polyamide comprend au moins un 25 motif choisi parmi PA 6, PA 11, PA12, PA 6.10, PA 6.6, PA 6.12, PA 10.10, PA 10.12. Encore plus particulièrement, le bloc polyamide comprend au moins un motif possédant un nombre d'atomes de carbone sur atome d'azote supérieur ou égal à 8, et plus particulièrement comprend au 30 moins un motif choisi parmi PA 11, PA12, PA 6.10, PA 6.12, PA 10.10, PA 10.12. De préférence, le bloc polyamide est choisi parmi les blocs homopolyamide : PA 11, PA12, PA 6.10, PA 6.12, PA 10.10, PA 10.12. 3049291 13 De préférence, le ou les blocs polyamide présentent chacun une masse moléculaire en nombre mesurée par potentiométrie comprise entre 4 000 et 20 000. De préférence, le copolymère à blocs utile selon l'invention 5 comporte une teneur en bloc polyamide comprise entre 2 et 98%, de préférence entre 30 et 95%, de manière plus préférée entre 50 et 94% en poids par rapport au poids total du copolymère à blocs.. Terminaisons de chaîne Le ou les blocs polyamides peuvent se terminer par des 10 fonctions amine ou acide, ou peuvent être fonctionnalisés de manière à se terminer par des fonctions isocyanate et anhydride, et de préférence se terminent par des fonctions amine. Bloc polyoléfine Les copolymères à blocs utile selon l'invention comportent 15 dans leur structure au moins un bloc polyoléfine. On entend par polyoléfine, un homopolymère ou copolymère comprenant un ou plusieurs motifs oléfines, tels que des motifs éthylène, propylène, butène-1, octène-1, butadiène, ou toute autre alpha-oléfine. A titre d'exemple de polyoléfine, on peut citer le 20 polyéthylène et, notamment, le polyéthylène basse densité (LDPE), le polyéthylène haute densité (HDPE), le polyéthylène à basse densité linéaire (LLDPE) et le polyéthylène très basse densité (VLDPE) ; le polypropylène ; les copolymères éthylène/propylène ; les polyoléfines élastomères comme l'éthylène-propylène (EPR ou EPM) ou l'éthylène- 25 propylène-diène monomère (EPDM) ; ou encore les polyéthylènes métallocènes obtenus par catalyse monosite. Avantageusement, on entend par polyoléfine, un homopolymère ou copolymère comprenant un ou plusieurs motifs oléfines, tels que des motifs éthylène, propylène, butène-1, octène-1, butadiène, ou 30 toute autre alpha-oléfine, à l'exclusion d'isoprène, chloré ou non. De préférence, le bloc polyoléfine est du polybutadiène. Il peut comporter des séquences 1,4 cis, 1,4 trans ou 1,2 ou un mélange de celles-ci. De préférence, le polybutadiène comporte majoritairement des séquences en 1,2. 3049291 14 Le copolymère à blocs comprend une teneur en bloc polyoléfine comprise entre 2 et 98%, de préférence entre 5 et 70, de manière plus préférée entre 6 et 50%, préférentiellement entre 8 et 30, et de manière encore plus préférée entre 9 et 25 % en poids par rapport 5 au poids total du copolymère à blocs. Terminaisons de chaîne Le ou les blocs polypolyoléfine peuvent être fonctionnalisés de manière à se terminer par des fonctions choisies parmi les amine, acide, alcool, isocyanate et anhydride. 10 De manière encore préférée, le bloc polyoléfine est un bloc polybutadiène, terminé par des fonctions alcools. Le produit de dénomination commerciale Krasol® ou Poly Bd® commercialisé par la société Cray Valley peut être utilisé. Propriétés physico-chimiques du bloc 15 polyoléfine Le bloc polyoléfine peut présenter une viscosité inférieure à 60 000 cps, de préférence inférieure à 40 000 cps, et de préférence inférieure à 20 000 cps et de façon encore préférentielle entre 1 000 et 20 000 cps, la viscosité étant mesurée à 25°C avec un appareil de 20 Brookfield et selon la méthode Brookfield. Avantageusement, le bloc polyoléfine a une masse moléculaire en nombre comprise entre 1 000 et 10 000, en particulier entre 1 000 et 4 000. Liaisons intermédiaires entre les blocs 25 Le ou les blocs polyamides et polyoléfines peuvent se terminer par des fonctions choisies parmi les amine, acide, isocyanate, alcool et anhydride. Le ou les blocs polyoléfines et polyamides peuvent être modifiés de manière à se terminer par ces fonctions. Par conséquent, les liaisons entre les blocs peuvent être des 30 fonctions ester, amide, urée et/ou uréthane. Bloc alkylène Les copolymères à blocs utile selon l'invention comportent dans leur structure au moins un bloc alkylène. 3049291 15 Par bloc alkylène, on entend au sens de la présente invention une chaîne aliphatique, linéaire, saturée. Le ou les blocs alkylènes sont reliés aux autres blocs polymères du copolymère selon l'invention par l'intermédiaire de 5 fonctions, telles que celles choisies parmi les amine, acide, alcool, isocyanate et anhydride. De préférence, le bloc alkylène est un diacide en C2-C36, plus préférentiellement en C8-C36, en particulier de C10-C36. De manière plus préférée, le copolymère à blocs utile selon 10 l'invention comporte au moins un bloc alkylène terminé par des fonctions acide. De manière encore plus préférée, le copolymère à blocs utile selon l'invention comporte au moins un bloc alkylène comportant entre 8 et 36 atomes de carbones, en particulier entre 10 et 36 atomes de 15 carbones. Plus particulièrement, le bloc alkylène est un diacide gras. Plus particulièrement, le bloc alkylène est un dimère d'acide gras ou encore un acide gras dimérisé, de préférence un diacide en C8- C36. De préférence, le copolymère à blocs utile selon l'invention se 20 caractérise par un agencement particulier : le bloc alkylène se trouve entre un bloc polyamide et un bloc polyoléfine. Par conséquent, le bloc alkylène joue le rôle de lien ou linker en langue anglaise entre les blocs polymères polyamide et polyoléfine. Le produit de dénomination commerciale Pripol® 25 commercialisé par la société Croda peut être utilisé. Le produit de dénomination commerciale Empol® commercialisé par la société Cognis peut être utilisé. Le produit de dénomination commerciale Unydime® commercialisé par la société Arizona Chemical peut être utilisé. 30 Le produit de dénomination commerciale Radiacid® commercialisé par la société Oleon peut être utilisé. Agencement du copolymère 3049291 16 Selon un premier mode de réalisation, le copolymère à blocs utile selon l'invention est de formule suivante : PA-(R-Pol)n-R-Pol-R-PA avec n compris entre 0 et 100, en particulier de 0 à 10, de préférence 0 5 ou 1, PA désignant le bloc polyamide, R désignant le bloc alkylène, Pol désignant le bloc polyoléfine. Selon un second mode de réalisation, le copolymère à 10 blocs utile selon l'invention est de formule suivante : PA-(R-Pol-PA)n-R-Pol-R-PA avec n compris entre 0 et 100, en particulier de 0 à 10, de préférence 0 ou 1. PA, R et Pol étant tels que définis ci-dessus. 15 Selon un troisième mode de réalisation, le copolymère à blocs utile selon l'invention est de formule suivante : PA-(R-Pol-R-PA)n-R-Pol-R-PA avec n compris entre 0 et 100, en particulier de 0 à 10, de préférence 0 ou 1, 20 PA, R et Pol étant tels que définis ci-dessus. Teneur des blocs De préférence, le copolymère à blocs utile selon l'invention comporte une teneur en bloc alkylène comprise entre 0,1 et 25%, de préférence entre 1 et 15% en poids par rapport au poids total 25 du copolymère à blocs. Avantageusement, le copolymère à blocs utile selon l'invention comporte une teneur en bloc alkylène comprise entre 0,1 et 25%, une teneur en bloc polyamide comprise entre 2 et 98%, une teneur en bloc polyoléfine comprise entre 2 et 98%, en poids par 30 rapport au poids total du copolymère à blocs, la somme étant égale à 100%. Avantageusement, le copolymère à blocs utile selon l'invention comporte une teneur en bloc alkylène comprise entre 0,1 et 25%, une teneur en bloc polyamide comprise entre 2 et 98%, une 3049291 17 teneur en bloc polyoléfine comprise entre 5 et 70%, en poids par rapport au poids total du copolymère à blocs, la somme étant égale à 100%. Avantageusement, le copolymère à blocs utile selon 5 l'invention comporte une teneur en bloc alkylène comprise entre 0,1 et 25%, une teneur en bloc polyamide comprise entre 2 et 98%, une teneur en bloc polyoléfine comprise entre 6 et 50%, en poids par rapport au poids total du copolymère à blocs, la somme étant égale à 100%. 10 Avantageusement, le copolymère à blocs utile selon l'invention comporte une teneur en bloc alkylène comprise entre 0,1 et 25%, une teneur en bloc polyamide comprise entre 2 et 98%, une teneur en bloc polyoléfine comprise entre 8 et 30%, en poids par rapport au poids total du copolymère à blocs, la somme étant égale à 15 100%. Avantageusement, le copolymère à blocs utile selon l'invention comporte une teneur en bloc alkylène comprise entre 0,1 et 25%, une teneur en bloc polyamide comprise entre 2 et 98%, une teneur en bloc polyoléfine comprise entre 10 et 25%, en poids par 20 rapport au poids total du copolymère à blocs, la somme étant égale à 100%. Avantageusement, le copolymère à blocs utile selon l'invention comporte une teneur en bloc alkylène comprise entre 0,1 et 25%, une teneur en bloc polyamide comprise entre 30 et 95%, une 25 teneur en bloc polyoléfine comprise entre 2 et 98%, en poids par rapport au poids total du copolymère à blocs, la somme étant égale à 100%. Avantageusement, le copolymère à blocs utile selon l'invention comporte une teneur en bloc alkylène comprise entre 0,1 et 30 25%, une teneur en bloc polyamide comprise entre 30 et 95%, une teneur en bloc polyoléfine comprise entre 5 et 70%, en poids par rapport au poids total du copolymère à blocs, la somme étant égale à 100%. 3049291 18 Avantageusement, le copolymère à blocs utile selon l'invention comporte une teneur en bloc alkylène comprise entre 0,1 et 25%, une teneur en bloc polyamide comprise entre 30 et 95%, une teneur en bloc polyoléfine comprise entre 6 et 50%, en poids par 5 rapport au poids total du copolymère à blocs, la somme étant égale à 100%. Avantageusement, le copolymère à blocs utile selon l'invention comporte une teneur en bloc alkylène comprise entre 0,1 et 25%, une teneur en bloc polyamide comprise entre 30 et 95%, une 10 teneur en bloc polyoléfine comprise entre 8 et 30%, en poids par rapport au poids total du copolymère à blocs, la somme étant égale à 100%. Avantageusement, le copolymère à blocs utile selon l'invention comporte une teneur en bloc alkylène comprise entre 0,1 et 15 25%, une teneur en bloc polyamide comprise entre 30 et 95%, une teneur en bloc polyoléfine comprise entre 10 et 25%, en poids par rapport au poids total du copolymère à blocs, la somme étant égale à 100%. Avantageusement, le copolymère à blocs utile selon 20 l'invention comporte une teneur en bloc alkylène comprise entre 0,1 et 25%, une teneur en bloc polyamide comprise entre 50 et 94%, une teneur en bloc polyoléfine comprise entre 2 et 98%, en poids par rapport au poids total du copolymère à blocs, la somme étant égale à 100%. 25 Avantageusement, le copolymère à blocs utile selon l'invention comporte une teneur en bloc alkylène comprise entre 0,1 et 25%, une teneur en bloc polyamide comprise entre 50 et 94%, une teneur en bloc polyoléfine comprise entre 5 et 70%, en poids par rapport au poids total du copolymère à blocs, la somme étant égale à 30 100%. Avantageusement, le copolymère à blocs utile selon l'invention comporte une teneur en bloc alkylène comprise entre 0,1 et 25%, une teneur en bloc polyamide comprise entre 50 et 94%, une teneur en bloc polyoléfine comprise entre 6 et 50%, en poids par 3049291 19 rapport au poids total du copolymère à blocs, la somme étant égale à 100%. Avantageusement, le copolymère à blocs utile selon l'invention comporte une teneur en bloc alkylène comprise entre 0,1 et 5 25%, une teneur en bloc polyamide comprise entre 50 et 94%, une teneur en bloc polyoléfine comprise entre 8 et 30%, en poids par rapport au poids total du copolymère à blocs, la somme étant égale à 100%. Avantageusement, le copolymère à blocs utile selon 10 l'invention comporte une teneur en bloc alkylène comprise entre 0,1 et 25%, une teneur en bloc polyamide comprise entre 50 et 94%, une teneur en bloc polyoléfine comprise entre 10 et 25%, en poids par rapport au poids total du copolymère à blocs, la somme étant égale à 100%. 15 Avantageusement, le copolymère à blocs utile selon l'invention comporte une teneur en bloc alkylène comprise entre 0,1 et 25%, une teneur en bloc polyamide comprise entre 70 et 92%, une teneur en bloc polyoléfine comprise entre 2 et 98%, en poids par rapport au poids total du copolymère à blocs, la somme étant égale à 20 100%. Avantageusement, le copolymère à blocs utile selon l'invention comporte une teneur en bloc alkylène comprise entre 0,1 et 25%, une teneur en bloc polyamide comprise entre 70 et 92%, une teneur en bloc polyoléfine comprise entre 5 et 70%, en poids par 25 rapport au poids total du copolymère à blocs, la somme étant égale à 100%. Avantageusement, le copolymère à blocs utile selon l'invention comporte une teneur en bloc alkylène comprise entre 0,1 et 25%, une teneur en bloc polyamide comprise entre 70 et 92%, une 30 teneur en bloc polyoléfine comprise entre 6 et 50%, en poids par rapport au poids total du copolymère à blocs, la somme étant égale à 100%. Avantageusement, le copolymère à blocs utile selon l'invention comporte une teneur en bloc alkylène comprise entre 0,1 et 3049291 20 25%, une teneur en bloc polyamide comprise entre 70 et 92%, une teneur en bloc polyoléfine comprise entre 8 et 30%, en poids par rapport au poids total du copolymère à blocs, la somme étant égale à 100%. 5 Avantageusement, le copolymère à blocs utile selon l'invention comporte une teneur en bloc alkylène comprise entre 0,1 et 25%, une teneur en bloc polyamide comprise entre 70 et 92%, une teneur en bloc polyoléfine comprise entre 10 et 25%, en poids par rapport au poids total du copolymère à blocs, la somme étant égale à 10 100%. Avantageusement, le copolymère à blocs utile selon l'invention comporte une teneur en bloc alkylène comprise entre 0,1 et 25%, une teneur en bloc polyamide comprise entre 75 et 90%, une teneur en bloc polyoléfine comprise entre 2 et 98%, en poids par 15 rapport au poids total du copolymère à blocs, la somme étant égale à 100%. Avantageusement, le copolymère à blocs utile selon l'invention comporte une teneur en bloc alkylène comprise entre 0,1 et 25%, une teneur en bloc polyamide comprise entre 75 et 90%, une 20 teneur en bloc polyoléfine comprise entre 5 et 70%, en poids par rapport au poids total du copolymère à blocs, la somme étant égale à 100%. Avantageusement, le copolymère à blocs utile selon l'invention comporte une teneur en bloc alkylène comprise entre 0,1 et 25 25%, une teneur en bloc polyamide comprise entre 75 et 90%, une teneur en bloc polyoléfine comprise entre 6 et 50%, en poids par rapport au poids total du copolymère à blocs, la somme étant égale à 100%. Avantageusement, le copolymère à blocs utile selon 30 l'invention comporte une teneur en bloc alkylène comprise entre 0,1 et 25%, une teneur en bloc polyamide comprise entre 75 et 90%, une teneur en bloc polyoléfine comprise entre 8 et 30%, en poids par rapport au poids total du copolymère à blocs, la somme étant égale à 100%. 3049291 21 Avantageusement, le copolymère à blocs utile selon l'invention comporte une teneur en bloc alkylène comprise entre 0,1 et 25%, une teneur en bloc polyamide comprise entre 75 et 90%, une teneur en bloc polyoléfine comprise entre 10 et 25%, en poids par 5 rapport au poids total du copolymère à blocs, la somme étant égale à 100%. Avantageusement, le copolymère à blocs utile selon l'invention comporte une teneur en bloc alkylène comprise entre 1 et 15%, une teneur en bloc polyamide comprise entre 2 et 98%, une 10 teneur en bloc polyoléfine comprise entre 2 et 98%, en poids par rapport au poids total du copolymère à blocs, la somme étant égale à 100%. Avantageusement, le copolymère à blocs utile selon l'invention comporte une teneur en bloc alkylène comprise entre 1 et 15 15%, une teneur en bloc polyamide comprise entre 2 et 98%, une teneur en bloc polyoléfine comprise entre 5 et 70%, en poids par rapport au poids total du copolymère à blocs, la somme étant égale à 100%. Avantageusement, le copolymère à blocs utile selon 20 l'invention comporte une teneur en bloc alkylène comprise entre 1 et 15%, une teneur en bloc polyamide comprise entre 2 et 98%, une teneur en bloc polyoléfine comprise entre 6 et 50%, en poids par rapport au poids total du copolymère à blocs, la somme étant égale à 100%. 25 Avantageusement, le copolymère à blocs utile selon l'invention comporte une teneur en bloc alkylène comprise entre 1 et 15%, une teneur en bloc polyamide comprise entre 2 et 98%, une teneur en bloc polyoléfine comprise entre 8 et 30%, en poids par rapport au poids total du copolymère à blocs, la somme étant égale à 30 100%. Avantageusement, le copolymère à blocs utile selon l'invention comporte une teneur en bloc alkylène comprise entre 1 et 15%, une teneur en bloc polyamide comprise entre 2 et 98%, une teneur en bloc polyoléfine comprise entre 10 et 25%, en poids par 3049291 22 rapport au poids total du copolymère à blocs, la somme étant égale à 100%. Avantageusement, le copolymère à blocs utile selon l'invention comporte une teneur en bloc alkylène comprise entre 1 et 5 15%, une teneur en bloc polyamide comprise entre 30 et 95%, une teneur en bloc polyoléfine comprise entre 2 et 98%, en poids par rapport au poids total du copolymère à blocs, la somme étant égale à 100%. Avantageusement, le copolymère à blocs utile selon 10 l'invention comporte une teneur en bloc alkylène comprise entre 1 et 15%, une teneur en bloc polyamide comprise entre 30 et 95%, une teneur en bloc polyoléfine comprise entre 5 et 70%, en poids par rapport au poids total du copolymère à blocs, la somme étant égale à 100%. 15 Avantageusement, le copolymère à blocs utile selon l'invention comporte une teneur en bloc alkylène comprise entre 1 et 15%, une teneur en bloc polyamide comprise entre 30 et 95%, une teneur en bloc polyoléfine comprise entre 6 et 50%, en poids par rapport au poids total du copolymère à blocs, la somme étant égale à 20 100%. Avantageusement, le copolymère à blocs utile selon l'invention comporte une teneur en bloc alkylène comprise entre 1 et 15%, une teneur en bloc polyamide comprise entre 30 et 95%, une teneur en bloc polyoléfine comprise entre 8 et 30%, en poids par 25 rapport au poids total du copolymère à blocs, la somme étant égale à 100%. Avantageusement, le copolymère à blocs utile selon l'invention comporte une teneur en bloc alkylène comprise entre 1 et 15%, une teneur en bloc polyamide comprise entre 30 et 95%, une 30 teneur en bloc polyoléfine comprise entre 10 et 25%, en poids par rapport au poids total du copolymère à blocs, la somme étant égale à 100%. Avantageusement, le copolymère à blocs utile selon l'invention comporte une teneur en bloc alkylène comprise entre 1 et 3049291 23 15%, une teneur en bloc polyamide comprise entre 50 et 94%, une teneur en bloc polyoléfine comprise entre 2 et 98%, en poids par rapport au poids total du copolymère à blocs, la somme étant égale à 100%. 5 Avantageusement, le copolymère à blocs utile selon l'invention comporte une teneur en bloc alkylène comprise entre 1 et 15%, une teneur en bloc polyamide comprise entre 50 et 94%, une teneur en bloc polyoléfine comprise entre 5 et 70%, en poids par rapport au poids total du copolymère à blocs, la somme étant égale à 10 100%. Avantageusement, le copolymère à blocs utile selon l'invention comporte une teneur en bloc alkylène comprise entre 1 et 15%, une teneur en bloc polyamide comprise entre 50 et 94%, une teneur en bloc polyoléfine comprise entre 6 et 50%, en poids par 15 rapport au poids total du copolymère à blocs, la somme étant égale à 100%. Avantageusement, le copolymère à blocs utile selon l'invention comporte une teneur en bloc alkylène comprise entre 1 et 15%, une teneur en bloc polyamide comprise entre 50 et 94%, une 20 teneur en bloc polyoléfine comprise entre 8 et 30%, en poids par rapport au poids total du copolymère à blocs, la somme étant égale à 100%. Avantageusement, le copolymère à blocs utile selon l'invention comporte une teneur en bloc alkylène comprise entre 1 et 25 15%, une teneur en bloc polyamide comprise entre 50 et 94%, une teneur en bloc polyoléfine comprise entre 10 et 25%, en poids par rapport au poids total du copolymère à blocs, la somme étant égale à 100%. Avantageusement, le copolymère à blocs utile selon 30 l'invention comporte une teneur en bloc alkylène comprise entre 1 et 15%, une teneur en bloc polyamide comprise entre 70 et 92%, une teneur en bloc polyoléfine comprise entre 2 et 98%, en poids par rapport au poids total du copolymère à blocs, la somme étant égale à 100%. 3049291 24 Avantageusement, le copolymère à blocs utile selon l'invention comporte une teneur en bloc alkylène comprise entre 1 et 15%, une teneur en bloc polyamide comprise entre 70 et 92%, une teneur en bloc polyoléfine comprise entre 5 et 70%, en poids par 5 rapport au poids total du copolymère à blocs, la somme étant égale à 100%. Avantageusement, le copolymère à blocs utile selon l'invention comporte une teneur en bloc alkylène comprise entre 1 et 15%, une teneur en bloc polyamide comprise entre 70 et 92%, une 10 teneur en bloc polyoléfine comprise entre 6 et 50%, en poids par rapport au poids total du copolymère à blocs, la somme étant égale à 100%. Avantageusement, le copolymère à blocs utile selon l'invention comporte une teneur en bloc alkylène comprise entre 1 et 15 15%, une teneur en bloc polyamide comprise entre 70 et 92%, une teneur en bloc polyoléfine comprise entre 8 et 30%, en poids par rapport au poids total du copolymère à blocs, la somme étant égale à 100%. Avantageusement, le copolymère à blocs utile selon 20 l'invention comporte une teneur en bloc alkylène comprise entre 1 et 15%, une teneur en bloc polyamide comprise entre 70 et 92%, une teneur en bloc polyoléfine comprise entre 10 et 25%, en poids par rapport au poids total du copolymère à blocs, la somme étant égale à 100%. 25 Avantageusement, le copolymère à blocs utile selon l'invention comporte une teneur en bloc alkylène comprise entre 1 et 15%, une teneur en bloc polyamide comprise entre 75 et 90%, une teneur en bloc polyoléfine comprise entre 2 et 98%, en poids par rapport au poids total du copolymère à blocs, la somme étant égale à 30 100%. Avantageusement, le copolymère à blocs utile selon l'invention comporte une teneur en bloc alkylène comprise entre 1 et 15%, une teneur en bloc polyamide comprise entre 75 et 90%, une teneur en bloc polyoléfine comprise entre 5 et 70%, en poids par 3049291 25 rapport au poids total du copolymère à blocs, la somme étant égale à 100%. Avantageusement, le copolymère à blocs utile selon l'invention comporte une teneur en bloc alkylène comprise entre 1 et 5 15%, une teneur en bloc polyamide comprise entre 75 et 90%, une teneur en bloc polyoléfine comprise entre 6 et 50%, en poids par rapport au poids total du copolymère à blocs, la somme étant égale à 100%. Avantageusement, le copolymère à blocs utile selon 10 l'invention comporte une teneur en bloc alkylène comprise entre 1 et 15%, une teneur en bloc polyamide comprise entre 75 et 90%, une teneur en bloc polyoléfine comprise entre 8 et 30%, en poids par rapport au poids total du copolymère à blocs, la somme étant égale à 100%. 15 Avantageusement, le copolymère à blocs utile selon l'invention comporte une teneur en bloc alkylène comprise entre 1 et 15%, une teneur en bloc polyamide comprise entre 75 et 90%, une teneur en bloc polyoléfine comprise entre 10 et 25%, en poids par rapport au poids total du copolymère à blocs, la somme étant égale à 20 100%. Avantageusement, dans le copolymère à blocs utile selon l'invention comprenant un bloc polyamide, un bloc polyoléfine et un bloc alkylène tel que défini ci-dessus, le bloc polyoléfine est un polybutadiène. 25 Avantageusement, dans le copolymère à blocs utile selon l'invention comprenant un bloc polyamide, un bloc polyoléfine et un bloc alkylène tel que défini ci-dessus, le bloc polyoléfine est un polybutadiène terminé par des fonctions alcools. Avantageusement, dans le copolymère à blocs utile selon 30 l'invention comprenant un bloc polyamide, un bloc polyoléfine et un bloc alkylène tel que défini ci-dessus, le bloc polyoléfine est un polybutadiène et le bloc alkylène est un diacide en C8-C36, en particulier de Cio-C36. 3049291 26 Avantageusement, dans le copolymère à blocs utile selon l'invention comprenant un bloc polyamide, un bloc polyoléfine et un bloc alkylène tel que défini ci-dessus, le bloc polyoléfine est un polybutadiène et le bloc alkylène est un diacide gras. 5 Avantageusement, dans le copolymère à blocs utile selon l'invention comprenant un bloc polyamide, un bloc polyoléfine et un bloc alkylène tel que défini ci-dessus, le bloc polyoléfine est un polybutadiène et le bloc alkylène est un dimère d'acide gras. Avantageusement, dans le copolymère à blocs utile selon 10 l'invention comprenant un bloc polyamide, un bloc polyoléfine et un bloc alkylène tel que défini ci-dessus, le bloc polyoléfine est un polybutadiène terminé par des fonctions alcools et le bloc alkylène est un diacide en C8-C36, en particulier de C10-C36. Avantageusement, dans le copolymère à blocs utile selon 15 l'invention comprenant un bloc polyamide, un bloc polyoléfine et un bloc alkylène tel que défini ci-dessus, le bloc polyoléfine est un polybutadiène terminé par des fonctions alcools et le bloc alkylène est un diacide gras. Avantageusement, dans le copolymère à blocs utile selon 20 l'invention comprenant un bloc polyamide, un bloc polyoléfine et un bloc alkylène tel que défini ci-dessus, le bloc polyoléfine est un polybutadiène terminé par des fonctions alcools et le bloc alkylène est un dimère d'acide gras. Viscosité 25 Le copolymère à blocs utile selon l'invention présente une viscosité à l'état fondu allant de 300 à 20 000 Pa.s, en particulier de préférence allant de 500 à 15 000 Pa.s, de préférence allant de 500 à 10 000 Pa.s, et plus particulièrement de allant de 500 à 5 000 Pa.s mesurée à 230°C par rhéologie oscillatoire à une fréquence de 1 Hz, 30 5% de déformation, selon la norme ISO 6721-10 :1999. La méthode de mesure suivie pour effectuer cette mesure est la suivante : Plan plan : 30 mn à 230°C, 10 rad/sec 5% de déformation selon les conditions opératoires suivantes : Appareil : PHYSICA MCR301 3049291 27 Géométrie : plans parallèles de 25mm de diamètre Températures : 230°C Fréquence : 100 à 0.01Hz Durée : 10minutes 5 Atmosphère : Balayage d'azote. Bloc allongeur de chaîne Le copolymère à blocs utile selon l'invention peut comprendre éventuellement au moins un bloc allongeur de chaîne. Ce bloc allongeur de chaîne est de structure : 10 Y1-A'-Y1 avec A' étant un biradical hydrocarboné de structure non polymérique (ni polymère, ni oligomère, ni prépolymère), porteur de 2 fonctions réactives terminales Y1 identiques (tel que défini dans la formule ci-dessus) , réactives par polyaddition (sans 15 élimination de sous-produit de réaction), avec au moins une fonction en fin de chaîne du copolymère à bloc utile selon l'invention, de préférence de masse moléculaire en nombre inférieure à 500 et plus préférentiellement inférieure à 400, en particulier la fonction réactive Y1 est choisie parmi: 20 oxazine, oxazoline, oxazolinone, oxazinone, imidazoline, époxy, isocyanate, maléimide, anhydride cyclique. Comme exemples convenables d'allongeurs de chaîne, on peut citer les suivants : - lorsque les terminaisons de chaîne sont des fonctions NH2 ou 25 OH, de préférence NH2, l'allongeur de chaîne Y1-A'-Y1 correspond à: Y1 choisi parmi les groupements : maléimide, isocyanate éventuellement bloqué, oxazinone et oxazolinone, anhydride cyclique, de préférence oxazinone, anhydride et oxazolinone et 30 A' est un espaceur ou radical carboné portant les fonctions ou groupements réactifs Y1, choisi parmi : -une liaison covalente entre deux fonctions (groupements) Y1 dans le cas où Y1 = oxazinone et oxazolinone ou 3049291 28 -une chaîne hydrocarbonée aliphatique ou une chaîne hydrocarbonée aromatique et/ou cycloaliphatique, ces deux dernières comprenant au moins un cycle de 5 ou 6 atomes de carbone éventuellement substitué, avec éventuellement ladite chaîne 5 hydrocarbonée aliphatique ayant éventuellement un poids moléculaire en nombre de 14 à 200 g.mol-1, L'allongeur de chaîne Y1-A'-Y1 peut également correspondre à une structure dans laquelle Y1 est un groupement caprolactame et 10 A' est un radical carbonyle tel que le carbonyl biscaprolactame ou à A' pouvant être un téréphtaloyle ou un isophtaloyle, L'allongeur de chaîne Y1-A'-Y1 peut également porter un groupement Y1 d'anhydride cyclique et de préférence cet allongeur est choisi parmi un dianhydride carboxylique cycloaliphatique et/ou 15 aromatique et plus préférentiellement il est choisi parmi : le dianhydride éthylènetétracarboxylique, le dianhydride pyromellitique, le dianhydride 3,3',4,4'-biphényltétracarboxylique, le dianhydride 1,4,5, 8-naphtal ènetétracarb oxylique, le dianhydride perylènetétracarboxylique, le dianhydride 3,3',4,4'-benzophénone 20 tétracarboxylique, le dianhydride 1,2,3,4- cyclobutanetétracarboxylique, le dianhydride hexafluoroisopropylidène bisphtalique, le dianhydride 9,9-bis(trifluorométhyl)xanthène tétracarboxylique, le dianhydride 3,3',4,4'- diphénylsulfonetétracarboxylique, le dianhydride bicyclo[2.2.2]oct-7- 25 ène-2,3,5,6-tétracarboxylique, le dianhydride 1,2,3,4- cyclopentanetétracarboxylique, le dianhydride 3,3',4,4'-diphényl éther tétracarboxylique ou leurs mélanges et - lorsque les terminaisons de chaîne sont des fonctions COOH 30 ledit allongeur de chaîne Y1-A'-Y1 correspond à : Y1 choisi parmi les groupements : oxazoline, oxazine, imidazoline, aziridine, comme le 1, l'-iso- ou téré- phtaloyl-bis (2- methyl aziridine) ou epoxy, 3049291 29 A' étant un espaceur ou un radical carboné tel que défini ci- dessus. Plus particulièrement, quand dans ledit allongeur Y1-A'-Y1, ladite fonction Y1 est choisie parmi oxazinone, oxazolinone, oxazine, 5 oxazoline ou imidazoline, en particulier oxazoline, dans ce cas, dans l'allongeur de chaîne représenté par Y1-A'-Y1, A' peut représenter un alkylène tel que -(CH2)m- avec m allant de 1 à 14 et de préférence de 2 à 10 ou A' peut représenter un cycloalkylène et/ou un arylène substitué (alkyle) ou non substitué, comme les arylènes benzéniques, 10 tels que les phénylènes o-, m-, -p ou les arylènes naphtaléniques et de préférence A' est un arylène et/ou un cycloalkylène. Dans le cas où Y1 est un époxy, l'allongeur de chaîne peut être choisi parmi les bisphenol A diglycidyl éther (DGEBA), et son dérivé hydrogéné (cycloaliphatique) bisphenol F diglycidyl éther, le 15 tétrabromo bisphénol A diglycidyl éther, ou les hydroquinone diglycidyl éther, éthylène glycol diglycidyl éther, propylène glycol diglycidyl éther, butylène glycol diglycidyl éther, néopentyl glycol diglycidyl éther, 1,4-butanediol diglycidyl éther, 1,6-hexanediol diglycidyl éther, cyclohexanediméthanol diglycidyl éther, polyéthylène 20 glycol diglycidyl éther de Mn REVENDICATIONS1. Elément composite comportant un ou plusieurs éléments filaires, le ou lesdits éléments filaires étant recouverts individuellement ou collectivement d'une gaine comprenant une composition de gainage, ladite composition de gainage comprenant un ou plusieurs copolymères à blocs comprenant : -au moins un bloc polyamide, -au moins un bloc polyoléfine, -au moins un bloc alkylène, et présentant une viscosité à l'état fondu allant de 300 à 20 000 Pa.s, en particulier de 300 à 15 000 Pa.s mesurée à 230°C par rhéologie oscillatoire. 2. Elément composite selon la revendication 1, caractérisé en ce que le ou les blocs polyamide sont aliphatiques. 3. Elément composite selon la revendication 1 ou 2, caractérisé en ce que le ou les blocs polyamide présentent chacun une masse moléculaire en nombre mesurée par potentiométrie comprise entre 4000 et 20 000 g/mol. 4. Elément composite selon l'une quelconque des revendications précédentes, caractérisé en ce que le ou les blocs polyamide comprennent au moins un motif choisi parmi PA 6, PA 11, PA12, PA 6.10, PA 6.6, PA 6.12, PA 10.10, PA 10.12. 5. Elément composite selon l'une quelconque des revendications précédentes, caractérisé en ce que le ou les blocs polyoléfine présentent chacun une viscosité inférieure à 60 000 cps, de préférence inférieure à 40 000 cps, et de préférence inférieure à 20 000 cps, et de façon encore préférentielle entre 1 000 et 20 000 cps, la viscosité étant mesurée à 25°C avec un appareil de Brookfield et selon la méthode Brookfield. 3049291 53 6. Elément composite selon l'une quelconque des revendications précédentes, caractérisée en ce que le ou les blocs polyoléfine sont du polybutadiène. 5 7. Elément composite selon l'une quelconque des revendications précédentes, caractérisé en ce que le ou les blocs alkylène sont des dimères d'acide gras, de préférence des diacides en C8-C36. 10 8. Elément composite selon l'une quelconque des revendications précédentes, caractérisé en ce que le copolymère à blocs est de formule suivante : PA-(R-Pol-R-PA)n-R-Pol-R-PA Avec n compris entre 0 et 100, en particulier de 0 à 10, de préférence 15 0 ou 1, PA désignant le bloc polyamide, R désignant le bloc alkylène, Pol désignant le bloc polyoléfine. 20 9. Elément composite selon l'une quelconque des revendications précédentes, caractérisé en ce que -la teneur en bloc polyamide est comprise entre 2 et 98% en poids par rapport au poids total du copolymère à blocs, -la teneur en bloc polyoléfine est comprise entre 2 et 98% 25 en poids par rapport au poids total du copolymère à blocs, et -la teneur en bloc alkylène est comprise entre 0,1 et 25%, de préférence entre 1 et 15% en poids par rapport au poids total du copolymère à blocs. 30 10. Elément composite selon l'une quelconque des revendications précédentes, caractérisé en ce que le copolymère à blocs comprend au moins un bloc allongeur de chaîne. 3049291 54 11. Elément composite selon la revendication précédente, caractérisé en ce que le copolymère à blocs est de formule suivante : X-(copo blocs)-(Ya-A'-Ya)-[(copo blocs)-(Ya-A'-Ya)]m-(copo blocs)- 5 X Dans laquelle - (copo blocs) désigne le copolymère à blocs tel que défini à l'une quelconque des revendications 1 à 9, 10 - (Ya-A'-Ya) désigne un allongeur de chaine Y1-A'-Y1 pour lequel les fonctions réactives Y1 ont réagi avec les extrémités du copolymère à blocs conduisant à des fonctions Ya, A' désigne un biradical hydrocarboné de structure non polymérique, 15 - m est un entier entre 0 et 100, - X désigne la fonction libre du copolymère à blocs. 12. Elément composite selon la revendication 10 ou 11, caractérisé en ce que l'allongeur de chaîne est le dianhydride 3,3',4,4'-benzophénone 20 tétracarboxylique.